(57)【要約】【課題】柔軟な風合と均一な地合いを有する不織布が得られるポリエステル短繊維と、それからなる不織布を提供する。【解決手段】ポリエステル系ポリマーにポリオレフィン系ポリマーが０．５〜１５重量％混合分散されているブレンドポリマーによって、繊維表面積の５０％以上が占められているポリエステル系短繊維とする。【選択図】　　なし【特許請求の範囲】
【請求項１】
ポリエステル系ポリマーにポリオレフィン系ポリマーが０．５〜１５重量％混合分散されているブレンドポリマーによって、繊維表面積の５０％以上が占められていることを特徴とするポリエステル系短繊維。
【請求項２】
ポリオレフィン系ポリマーが、ポリエチレン、ポリプロピレン、エチレンプロピレン共重合ポリオレフィン、第三成分をブロックまたはグラフト共重合させたポリエチレンおよびポリプロピレンの群から選択された少なくとも１種類のポリマーからなる請求項１記載のポリエステル系短繊維。
【請求項３】
ポリエステル系ポリマーがポリアルキレンテレフタレートまたはイソフタル酸共重合ポリアルキレンテレフタレートである請求項１または２記載のポリエステル系短繊維。
【請求項４】
短繊維の結晶化度が２０％以下、または、複屈折率が０．０５以下である請求項１〜３のいずれかに記載のポリエステル系短繊維。
【請求項５】
短繊維が、ブレンドポリマーを鞘成分として配した芯鞘型複合繊維または偏心芯鞘型複合繊維である請求項１〜４のいずれかに記載のポリエステル系短繊維。
【請求項６】
繊維長が２〜３０ｍｍであり、捲縮数が３〜１３山／２５ｍｍ、捲縮率が３〜１５％の平面ジグザグ型あるいはオメガ型の捲縮を有する請求項１〜５のいずれかに記載のポリエステル系短繊維。
【請求項７】
請求項１〜６のいずれかに記載のポリエステル系短繊維からなり、エアレイド法によりウェブが成型されていることを特徴とする不織布。
【請求項８】
未開繊率が５％以下である請求項７記載の不織布。
【請求項９】
請求項１〜５のいずれかに記載のポリエステル系短繊維からなり、湿式抄造法によりウェブが成型されていることを特徴とする不織布。
【請求項１０】
繊維長が３０〜２００ｍｍであり、捲縮数が５〜３０山／２５ｍｍ、捲縮率が３〜３０％の捲縮を有する請求項１〜５のいずれかに記載のポリエステル系短繊維。
【請求項１１】
請求項１〜５、１０のいずれかに記載のポリエステル系短繊維からなり、カード法によりウェブが成型されていることを特徴とする不織布。
【請求項１２】
カンチレバー法による剛軟度が７０ｍｍ以下である請求項７〜９、１１のいずれかに記載の不織布。
【発明の詳細な説明】
【０００１】
【発明の属する技術分野】
本発明は、ポリエステル系短繊維及びそれからなる不織布に関する。
【０００２】
【従来の技術】
ポリエステル系短繊維は、力学特性、耐薬品性などに優れているため不織布用途に広く使用されている。しかしながら、ポリエステル系短繊維からなる不織布は、ナイロンやポリオレフィン系短繊維からなる不織布と比べ、軋み感があり、風合も柔軟なものとは言えない。
【０００３】
また、短繊維から不織布を成型する方法としては、カード法、湿式抄造法、エアレイド法などにより成型したウェブを、ニードルパンチやウォータージェットで繊維同士を絡合するか、カレンダーやエンボスで繊維同士を熱圧着するか、接着剤エマルジョンをウェブに含浸しさらにこれを乾燥して繊維同士をケミカルボンディングするなどして不織布とすることが知られている。このうち、エアレイド法でウェブ成型する場合、ポリエステル系短繊維はナイロンやポリオレフィン系繊維に比べて繊維表面の平滑性が乏しく、また捲縮を付与した際は捲縮率が大きくなりやすいため、空気中での短繊維の開繊性が悪化し、均一な地合いを有する不織布が得られ難くなる。この傾向は、バインダー繊維として好ましく用いられる、配向度や結晶化度の低い、ポリエステル未延伸糸や共重合ポリエステル繊維でより顕著に表れる。このため、これらのバインダー繊維を用いて、特にかかるバインダー繊維１００％で、エアレイド法によりウェブを成型し、均一な地合いを有する不織布を得るのには限界がある。また、カード法、湿式抄造法でウェブを成型する場合においても、エアレイド法と同様に、ポリエステル系短繊維は繊維表面の平滑性が乏しく開繊性が良好でないため、地合いが均一な不織布を得難い傾向にある。上記のようなバインダー繊維を、カード法でウェブに成型した場合、なおさらこの傾向は強くなる。
【０００４】
これらは、ポリエステル系短繊維の剛性が高く、繊維間摩擦が大きいことが原因であると考えられる。かかる欠点を改善するためには、例えば、特公昭４８−１４８０号公報に提案されているような方法により、ジメチルシロキサン系化合物や、アミン変成シリコーンを繊維表面に付与し熱架橋する方法が考えられる。
【０００５】
しかしながら、このような繊維を用いて前述した方法でウェブを成型しようとした場合、例えば、カード法においては、上記の繊維は繊維間摩擦が極めて低いため、繊維の交絡性が不足してウェブ切れを生じ易くなる。また、湿式抄造法においては、繊維が撥水性であるため水に分散し難くなり、エアレイド法においては、静電気が発生しやすくなり、繊維の分散斑が生じる。さらに、こうした繊維をバインダー繊維として用いた場合、上記の繊維表面加工剤が熱接着の障害となる。
【０００６】
【発明が解決しようとする課題】
本発明は上記従来技術を背景になされたものであり、その目的は、柔軟な風合と均一な地合いを有する不織布が得られるポリエステル短繊維と、それからなる不織布を提供することにある。特に、エアレイド法によりウェブが成型されており、上記のような優れた品質を有する不織布を提供することを目的とする。
【０００７】
【課題を解決するための手段】
本発明者らの研究によれば、ポリオレフィンを混合分散させたポリエステルが繊維表面に存在する短繊維では、適度な繊維間摩擦が得られ、ポリオレフィン系ポリマーの含有量として適正な範囲を選んだとき、風合が柔軟なだけでなく極めて均一な地合いを有する不織布が得られるところがあることを見出した。すなわち、上記本発明の目的は、ポリエステル系ポリマーにポリオレフィン系ポリマーが０．５〜１５重量％混合分散されているブレンドポリマーによって、繊維表面積の５０％以上が占められていることを特徴とするポリエステル系短繊維、および該短繊維からなる不織布により達成される。
【０００８】
【発明の実施の形態】
本発明の短繊維は、ポリエステル系ポリマーにポリオレフィン系ポリマーが混合分散されているブレンドポリマーによって、繊維表面積の５０％以上が占められているポリエステル系短繊維である。
【０００９】
本発明に使用されるポリエステル系ポリマーとしては、ポリエチレンテレフタレートやポリトリメチレンテレフタレート、ポリブチレンテレフタレート等のポリアルキレンテレフタレートやポリエチレンナフタレート等のポリアルキレンナフタレートといった芳香族ジカルボン酸と脂肪族ジオールのポリエステル、ポリアルキレンシクロヘキサンジカルボキシレート等の脂環族カルボン酸と脂肪族ジオールのポリエステル、ポリシクロヘキサンジメタノ−ルテレフタレート等の芳香族カルボン酸と脂環族ジオールのポリエステル、ポリエチレンサクシネートやポリブチレンサクシネート、ポリエチレンアジペートやポリブチレンアジペート等の脂肪族カルボン酸と脂肪族ジオールのポリエステル、ポリ乳酸やポリヒドロキシ安息香酸等のポリヒドロキシカルボン酸、等が例示される。また、目的に応じて、酸成分としてイソフタル酸、フタル酸、アジピン酸、セバシン酸、α，β−（４−カルボキシフェノキシ）エタン、４，４−ジカルボキシフェニル、５−ナトリウムスルホイソフタル酸、２，６−ナフタレンジカルボン酸、１，４−シクロヘキサンジカルボン酸またはこれらのエステル類、ジオ−ル成分としてジエチレングリコ−ル、１，３−プロパンジオール、１，４−ブタンジオ−ル、１，６−ヘキサンジオ−ル、ネオペンチルグリコ−ル、１，４−シクロヘキサンジメタノ−ル、ポリアルキレングリコ−ル、等を１成分以上共重合させてもよく、さらにペンタエリスリト−ル、トリメチロ−ルプロパン、トリメリット酸、トリメシン酸等の３個以上のカルボン酸成分または水酸基をもつ成分を共重合して分岐をもたせてもよい。また、上記に例示されるような組成の異なるポリエステルの混合物も含まれる。
【００１０】
一方、本発明に使用されるポリオレフィン系ポリマーとしては、エチレン、プロピレンの単独重合体、およびブロックまたはランダム共重合体およびその他のブテン−１、４−メチルペンテン−１、等のα−オレフィンとの共重合体、等が例示される。また、目的に応じて、酢酸ビニル等、塩化ビニル、スチレン等とのビニルエステル共重合体、メチルアクリレートやエチルアクリレート、イソプロピルアクリレート、メチルメタアクリレート等との不飽和カルボン酸エステル共重合体、アクリル酸、メタクリル酸、無水マレイン酸等との不飽和カルボン酸共重合体、エチレン−ビニルアルコール共重合体、等の共重合体としてもよいが、主鎖成分の５０モル％以上がエチレンおよび／またはプロピレンであるポリオレフィンポリマーを使用することが、繊維表面の平滑性、エアレイド法不織布成型における開繊性を良好とする面で好ましく使用される。中でも、ポリエチレン、ポリプロピレン、エチレンプロピレン共重合ポリオレフィン、第三成分をブロックまたはグラフト共重合させたポリエチレンまたはポリプロピレンが好ましい。
【００１１】
また、上述のポリオレフィン系ポリマーから複数を選択して、混合して用いても差し支えない。
【００１２】
上記のポリエステルおよび／またはポリオレフィン系ポリマーには、本発明の効果を損なわない範囲で、添加剤、蛍光増白剤、安定剤、難燃剤、難燃助剤、紫外線吸収剤、抗酸化剤、着色のための各種顔料などが含有されていてもよい。
【００１３】
本発明においては、ポリエステル系ポリマーに混合分散されているポリオレフィン系ポリマーの量は、両者をブレンドしてなるブレンドポリマーの重量を基準として０．５〜１５重量％の範囲とする必要がある。ポリオレフィン系ポリマーの混合量が０．５重量％未満では、本発明の目的とする、柔軟な風合と均一な地合いを有する不織布が得られない。一方、ポリオレフィン系ポリマーの混合量が１５重量％を超えても上記効果が得られないだけでなく、溶融紡糸時のポリマーの曳糸性が悪化し、本発明の短繊維を製造することができなくなる。好ましいポリオレフィン系ポリマーの混合量は１〜１０重量％の範囲、より好ましくは２〜７重量％の範囲である。
【００１４】
また、本発明においては、短繊維の繊維表面積の５０％以上がブレンドポリマーによって占められている必要がある。この割合が５０％未満の場合は、柔軟な風合と均一な地合いを有する不織布を得ることができない。かかる短繊維としては、ブレンドポリマー１００％からなる短繊維、または、ブレンドポリマーが繊維表面積の５０％以上を占めるように配した複合短繊維が挙げられる。複合短繊維の場合、その複合の形態としては、芯鞘型、偏心芯鞘型、サイドバイサイド型、海島型、セグメントパイ型等が例示され、特に、ブレンドポリマーが繊維表面積の１００％を占める芯鞘型複合繊維または偏心芯鞘型複合繊維が好ましく挙げられる。
【００１５】
本発明の短繊維は、中実繊維であっても中空繊維であってもよい。また、繊維断面形状も丸断面に限定されることはなく、楕円断面、３〜８葉断面等の多葉断面、３〜８角形等の多角形断面など異形断面でもよい。
【００１６】
本発明は、特に複屈折率が０．０５以下または結晶化度が２０％以下であるポリエステル系短繊維において、その効果を発揮する。ポリエステル系短繊維では、複屈折率が０．０５以下または結晶化度が２０％以下では、繊維間の摩擦が大きくなる傾向になり、不織布としたときの風合いが低下し、開繊性も低下して均一な地合いの不織布が得られにくくなる傾向が見られる。中でも、ポリアルキレンテレフタレート、または、イソフタル酸共重合ポリアルキレンテレフタレートを溶融紡糸し、紡糸速度２０００ｍ／分以下の低速で引き取ることにより得られる低配向糸（未延伸糸）、特に、ポリアルキレンテレフタレートの中でも結晶化度の比較的小さいポリエチレンテレフタレート、または、イソフタル酸を５〜５０モル％共重合したポリエチレンテレフタレートにその傾向が強い。これらの短繊維は、熱圧着により不織布とすることができるバインダー繊維に好ましく用いられるものである。つまり、本発明の短繊維はかかるバインダー繊維として用いても、上記のような問題が発生せず、柔軟な風合を有しかつ均一な地合いの不織布を得ることができるのである。
【００１７】
繊度は目的に応じて選択すればよく、特に限定されないが、一般的に０．０１〜５００デシテックス程度の範囲で用いられる。
【００１８】
以上に述べた本発明の短繊維は、例えば次の方法により製造することができる。ポリエステル系ポリマーとポリオレフィン系ポリマーの溶融ブレンドポリマーを公知の紡糸設備を用いて口金より吐出して、冷却風で空冷しながら速度１００〜２０００ｍ／分で引き取り、未延伸糸を得る。この際、上記の溶融ブレンドは予め各々溶融したポリエステル系ポリマーとポリオレフィン系ポリマーとをスタティックミキサー、ダイナミックミキサー等で混練するか、もしくは両ポリマーのペレットを所定比率でブレンドし、エクストルーダー等を用いて溶融混練するといった方法で行い、これを紡糸口金へ供給する。複合紡糸の場合は、該溶融ブレンドポリマーと他の溶融ポリマーを別々に複合紡糸口金に供給し、該ブレンドポリマーが繊維表面積の５０％以上を占めるように該口金を用いて複合化し吐出させる以外は上記と同様にして未延伸糸を得る。引き続いて得られた未延伸糸の延伸を７０〜１００℃の温水中あるいは１００〜１２５℃のスチーム中で行い、必要に応じて捲縮を付与し、用途、目的に応じた油剤を付与し、乾燥および弛緩熱処理を行った後、所定の繊維長にカットして、本発明の短繊維を得る。この際、油剤には本発明の目的を達成する障害とならない量の、または種類のシリコーン系化合物が含まれていてもかまわない。また、複屈折率が０．０５以下、または結晶化度が２０％以下の繊維は、延伸をせず、油剤のみを付与して、必要に応じて結晶化度が２０％を超えない程度の温度、時間で乾燥を施すことによって得ることができる。
【００１９】
本発明の短繊維を不織布とするには、ウェブの製造に応じて次のような繊維長とし捲縮を付与することが好ましい。
【００２０】
例えば、エアレイド法でウェブを成型する場合、繊維長は２〜３０ｍｍが好ましい。繊維長を２ｍｍ以上とすることにより工業的に安定して短繊維を得ることができる。また、繊維長を３０ｍｍ以下とすることにより、繊維の開繊性がさらに良くなり、ウェブ塊が発生し難くなる。より好ましい繊維長は３〜２０ｍｍである。また、捲縮は不織布の目的に応じて、付与しても付与しなくてもよい。つまり、不織布に嵩高性を与えたい場合は捲縮を付与すればよいし、その必要がなく空気開繊性および吐出能力をより向上させたい場合は捲縮を付与しなくてもよい。捲縮を付与する場合は、捲縮数を３〜１３山／２５ｍｍ、捲縮率を３〜１５％とすることが好ましい。捲縮数を１３山／２５ｍｍ以下、捲縮率を１５％以下とすることで空気開繊性がより良好なものとなる。本発明の短繊維は従来のものに比べて捲縮数および捲縮率が小さくなる傾向にあり、より上記範囲にコントロールしやすい。また、嵩高性を得るためには、捲縮数を３山／２５ｍｍ以上、捲縮率を３％以上とするのが好ましい。また、捲縮の形態は、平面内に包含される平面ジグザグ型あるいはオメガ型の捲縮が、スパイラル状の３次元捲縮よりも開繊性の点でより好ましい。これらの構成を満たすことによって、エアレイド法で成型されたウェブ中の未開繊成分を５重量％以下とすることができる。
【００２１】
また、湿式抄造法でウェブを形成する場合も、上記と同様の理由により繊維長は２〜３０ｍｍが好ましく、より好ましくは３〜２０ｍｍである。捲縮は不織布の目的に応じて、付与しても付与しなくてもよい。不織布に嵩高性を与えたい場合は捲縮を付与してもよいが、湿式抄造時の水中分散性の点からは捲縮を付与しない方が好ましい。
【００２２】
さらに、カード法でウェブを形成する場合、繊維長を３０〜２００ｍｍとすることが好ましい。繊維長を３０ｍｍ以上とすることにより、繊維間の絡合不良によるウェブ切れが発生し難くなる。また、繊維長を２００ｍｍ以下とすることにより、カード上での開繊性がよくなり、ウェブの地合い斑がより生じ難くなる。繊維長は３５〜１５０ｍｍがより好ましく、さらには４０〜１００ｍｍの範囲がより好適である。カードを通過させるためには短繊維に捲縮の付与されていることが好ましいが、その際、捲縮数は５〜３０山／２５ｍｍ、捲縮率は３〜３０％であることが好ましい。捲縮数を３０山／２５ｍｍ以下、捲縮率を３０％以下とすることにより、カード上での開繊性が良好となり、ウェブの地合い斑がより生じ難くなる。また、捲縮数を５山／２５ｍｍ以上、捲縮率を３％以上とすることにより、繊維間の絡合不良によるウェブ切れが発生し難くなる。捲縮の形態は、平面ジグザグ型あるいはオメガ型、スパイラル状の３次元捲縮といった従来知られている捲縮形態をとることができる。
【００２３】
本発明の短繊維より製造される不織布は、風合いが柔軟であり、柔軟さを示す指標であるカンチレバー法による剛軟度が７０ｍｍ以下を達成することができる。
【００２４】
本発明の不織布は、本発明の短繊維に他の短繊維を混合した不織布であっても良いし、他の短繊維からなる不織布を積層したのもであってもよいが、特に本発明の短繊維のみで成型される不織布は従来のポリエステル短繊維を用いた不織布と異なる独特の柔軟な風合いを呈するため、特に好ましい。
【００２５】
【作用】
本発明のポリエステル系短繊維は、ポリエステル系ポリマーにポリオレフィン系ポリマーが０．５〜１５重量％混合分散されているブレンドポリマーによって、繊維表面積の５０％が占められていることにより、従来知られるポリエステル系短繊維よりも繊維間の摩擦が低減し、風合いが柔軟となり、また開繊性が良好となり均一な地合いの不織布が得られる。そのメカニズムについては明確ではないが、ポリエステル系ポリマーに非相溶であるポリオレフィン系ポリマーが適量分散混合していることによって、ポリエステル系ポリマーの海にポリオレフィン系ポリマーの島が浮かんだような状態になり、これが繊維表面に島状に露出し起伏ができることによって、短繊維同士の接触機会が少なくなり繊維間摩擦が低減するためと考えられる。
【００２６】
【実施例】
以下、実施例により、本発明をさらに具体的に説明する。なお、実施例、比較例における工程調子、力学的特性（一般物性）は下記の方法に測定した。
【００２７】
（ａ）繊度
ＪＩＳ　Ｌ　１０１５　７．５．１　Ａ法に記載の方法により測定した。
【００２８】
（ｂ）繊維長
ＪＩＳ　Ｌ　１０１５　７．４．１　Ｃ法に記載の方法により測定した。
【００２９】
（ｃ）捲縮数、捲縮率
ＪＩＳ　Ｌ　１０１５　７．１２に記載の方法により測定した。
【００３０】
（ｄ）固有粘度（［η］）
オルトクロロフェノールを溶媒として、温度３５℃で測定した。
【００３１】
（ｅ）メルトインデックス（ＭＦＲ）
ＪＩＳ　Ｋ　７２１０　条件４に記載の方法により測定した。
【００３２】
（ｆ）ガラス転移点（Ｔｇ）、融点（Ｔｍ）
パーキンエルマー社製の示差走査熱量計ＤＳＣ−７型を使用し、昇温速度２０℃／分で測定した。
【００３３】
（ｇ）結晶化度
ノルマルヘプタンと四塩化炭素から構成される密度勾配管を使用して２５℃中での密度ρ（ｇ／ｃｍ３）を測定し、下記関係式にＰＥＴの結晶密度ρｃ（＝１．４５５ｇ／ｃｍ３）と非晶密度ρａ（＝１．３３５ｇ／ｃｍ３）を代入することによって、結晶化度χｃ（重量％）を算出した。
χｃ＝ρｃ（ρ−ρａ）／ρ（ρｃ−ρａ）
【００３４】
（ｈ）複屈折率（Δｎ）
浸漬液としてブロムナフタリンを使用し、ベレックコンペンセーターを用いてリターデーション法により求めた。（共立出版社発行：高分子実験化学講座　高分子物性ＩＩ参照）
【００３５】
（ｉ）未開繊率
エアレイド法により成型したウェブ１０ｇ中から未開繊塊を取り出して、その重量ｘを測定し、下式により未開繊率ｕを算出した。
ｕ＝ｘ／１０×１００（％）
【００３６】
（ｊ）剛軟度（４５°カンチレバー法）
ＪＩＳ　Ｌ　１０８５　５．７Ａ法に記述の方法に従い実施した。数値が小さいほど、柔軟であることを示す。
【００３７】
（ｋ）不織布地合い
ウェブの外観を観察し、以下の基準で評価する。
レベル１：未開繊塊や目付斑（濃淡）が見られず、均一な地合いである。
レベル２：未開繊塊は目立たないが、目付斑（濃淡）が目視で確認できる。
レベル３：未開繊塊と目付斑（濃淡）が目立ち、不均一な地合いである。
【００３８】
［実施例１］
１２０℃で１６時間真空乾燥した固有粘度［η］が０．６１、Ｔｍが２５６℃のポリエチレンテレフタレート（ＰＥＴ）のペレットと、ＭＦＲが２０ｇ／１０分、Ｔｍが１３１℃の高密度ポリエチレン（ＨＤＰＥ）のペレットを９７：３の割合で混合し、これを二軸エクストルーダーで溶融し、２８０℃の溶融ポリマーとして直径０．３ｍｍの丸穴キャピラリーを６００孔有する口金から２００ｇ／分の吐出量で押し出した。これを３０℃の冷却風で空冷し、１１５０ｍ／分で巻き取って未延伸糸を得た。この未延伸糸に、押込み型クリンパーで捲縮数が８山／２５ｍｍ、捲縮率が４％の平面ジグザグ型捲縮を付与し、アルキルホスフェートカリウム塩／ポリオキシエチレン変成シリコーン＝８０／２０からなる油剤を０．２５重量％付与し、さらに４５℃の温風で乾燥した後、５ｍｍの繊維長にカットした。得られた短繊維の繊度は３．１デシテックス、結晶化度は１６％、複屈折率は０．００３５であった。
【００３９】
この繊維を用い、エアレイド法により目付が５０ｇ／ｍ２のウェブを成型した。さらに、このウェブを表面温度が２００℃の１対のフラット（カレンダー）ローラーにより線圧８０ｋＰａ・ｍで熱接着し、エアレイド法不織布を得た。この不織布の剛軟度は５０ｍｍ、未開繊率は０．５％、不織布地合いはレベル１であった。
【００４０】
［実施例２］
ＰＥＴの代りに、Ｔｍが２２０℃のイソフタル酸を１０モル％共重合した共重合ＰＥＴを用いた以外は、実施例１と同様にして短繊維およびエアレイド法不織布を得た。短繊維の繊度は３．４デシテックス、結晶化度は９％、複屈折率は０．００２７であった。また、不織布の剛軟度は４４ｍｍ、未開繊率は０．８％、不織布地合いはレベル１であった。
【００４１】
［実施例３］
５０℃で２４時間真空乾燥した固有粘度［η］が０．５５、Ｔｇが６５℃のイソフタル酸を４０モル％共重合した非晶性共重合ＰＥＴのチップと、ＭＦＲが２０ｇ／１０分、Ｔｍが１３１℃のＨＤＰＥのチップを９５：５の割合で混合し、これを二軸エクストルーダーで溶融し、２５０℃の溶融ポリマーとした。一方、１２０℃で１６時間真空乾燥した固有粘度［η］が０．６１のＰＥＴのペレットをエクストルーダーで溶融し、２８０℃の溶融ポリマーとした。両溶融ポリマーを、前者を鞘成分Ａ、後者を芯成分Ｂとし、かつ断面積比率がＡ：Ｂ＝５０：５０となるように、直径０．３ｍｍの丸穴キャピラリーを１０３２孔有する公知の芯鞘型複合紡糸口金から、複合化して溶融吐出させた。この際、口金温度は２８５℃、吐出量は８７０ｇ／分であった。さらに、吐出ポリマーを３０℃の冷却風で空冷し１１５０ｍ／分で巻き取り、未延伸糸を得た。この未延伸糸を８０℃の温水中で３．７５倍に延伸した後、単糸同士が融着しないように直ちに３０℃の水バスを通して冷却し、アルキルホスフェートカリウム塩／ポリオキシエチレン変成シリコーン＝８０／２０からなる油剤を０．２重量％付与した後、押込み型クリンパーで捲縮数９山／２５ｍｍ、捲縮率１２％の平面ジグザグ型捲縮を付与し、５０℃で乾燥した後、５ｍｍの繊維長にカットした。得られた短繊維の繊度は２．１デシテックスであった。
【００４２】
この短繊維を用い、エアレイド法により目付が５０ｇ／ｍ２のウェブを成型し、１５０℃の熱風で２分間熱接着させて、エアレイド法不織布を得た。この不織布の剛軟度は５３ｍｍ、未開繊率は０．７％、不織布地合いはレベル１であった。
【００４３】
［比較例１］
鞘成分Ａを、非晶性共重合ＰＥＴとＨＤＰＥとの混合ポリマーから、固有粘度［η］が０．５５、Ｔｇが６５℃のイソフタル酸を４０モル％共重合した非晶性共重合ＰＥＴのみに変更した以外は、実施例３と同様にして短繊維および不織布を得た。短繊維の繊度は２．１デシテックスであった。また、不織布の剛軟度は８３ｍｍ、未開繊率は１１％、不織布地合いはレベル３であった。
【００４４】
［比較例２］
鞘成分Ａの非晶性共重合ＰＥＴとＨＤＰＥとのチップ混合割合を９５：５から８４：１６に変更した以外は、実施例３と同様に実施したが、曳糸性不良のため紡糸不能であった。
【００４５】
［実施例４］
鞘成分ＡのＨＤＰＥを、ＭＦＲが３０ｇ／分、Ｔｍが１６０℃のアイソタクティックポリプロピレンに変更した以外は、実施例３と同様にして短繊維および不織布を得た。短繊維の繊度は２．２デシテックスであった。また、不織布の剛軟度は５８ｍｍ、未開繊率は１．３％、不織布地合いはレベル１であった。
【００４６】
［実施例５］
鞘成分ＡのＨＤＰＥを、ＭＦＲが５０ｇ／分、Ｔｍが１３５℃のエチレン・プロピレンランダム共重合体（共重合モル比、エチレン：プロピレン＝３７：６３）に変更した以外は、実施例３と同様にして短繊維および不織布を得た。短繊維の繊度は２．２デシテックスであった。また、不織布の剛軟度は５８ｍｍ、未開繊率は１．３％、不織布地合いはレベル１であった。
【００４７】
［実施例６］
鞘成分ＡのＨＤＰＥを、ＭＦＲが８ｇ／分、Ｔｍが９６℃の無水マレイン酸３．５重量％無水マレイン酸３．５重量％グラフト共重合直鎖状低密度ポリエチレンに変更した以外は、実施例３と同様にして短繊維および不織布を得た。短繊維の繊度は２．２デシテックスであった。また、不織布の剛軟度は５２ｍｍ、未開繊率は０．８％、不織布地合いはレベル１であった。
【００４８】
［実施例７］
芯成分ＢのＰＥＴを、３５℃のメタクレゾール溶媒で測定した固有粘度が１．３４、Ｔｍが２１５℃のナイロン−６に変更し、該ポリマーのチップをエクストルーダーで溶融した後の溶融ポリマー温度を２４０℃、口金温度を２５０℃、吐出量を５００ｇ／分とした。また、得られた未延伸糸は、２．１倍冷延伸後、５５℃温水中で１．０５倍延伸し、水バスを通して冷却し、油剤を付与した後、捲縮数１２山／２５ｍｍ、捲縮率６．５％の平面ジグザグ型捲縮を付与し、４５℃で乾燥し、短繊維にカットした。これ以外は実施例３と同様に行った。得られた短繊維の繊度は２．２デシテックスであった。
【００４９】
この短繊維を用い、実施例３と同様にして不織布を得た。この不織布の剛軟度は４１ｍｍ、未開繊率は０．９％、不織布地合いはレベル１であった。
【００５０】
［実施例８］
カット長を５ｃｍから３ｃｍに変更した以外は、実施例３と同様にして短繊維および不織布を得た。この不織布の剛軟度は５７ｍｍ、未開繊率は１．６％、不織布地合いはレベル１であった。
【００５１】
［実施例９］
芯鞘型複合紡糸口金を偏心芯鞘型複合紡糸口金に変更し、捲縮数８山／２５ｍ、捲縮率１５％の捲縮を付与した以外は、実施例３と同様にして短繊維を得た。この短繊維はオメガ型捲縮を有しており、繊度は２．３デシテックスであった。
【００５２】
この短繊維を用い、実施例３と同様にして不織布を得た。この不織布の剛軟度は５５ｍｍ、未開繊率は０．９％、不織布地合いはレベル１であった。
【００５３】
［実施例１０］
延伸糸に捲縮の付与を行わなかった以外は、実施例３と同様にして、短繊維および不織布を得た。この不織布の剛軟度は５３ｍｍ、未開繊率は０．２％、不織布地合いはレベル１であった。
【００５４】
［実施例１１］
熊谷理機工業株式会社製の角型シートマシンを用い、実施例１０で得られた短繊維と、木材パルプとを８０：２０の重量割合で水中に投入し、よく撹拌・混合して分散させ、大きさが約２５ｃｍ×約２５ｃｍで、目付が５０ｇ／ｍ２のシートを作成した。次に、該シートを室温中で一昼夜以上乾燥させた後、孔を開けたテフロンシートの上に載せ、１２０℃の熱風循環式乾燥機の中で５分間の収縮処理を行い、湿式不織布を得た。この不織布の剛軟度は３８ｍｍ、不織布地合いはレベル１であった。
【００５５】
［比較例３］
延伸糸に捲縮の付与を行わなかった以外は、比較例２と同様にして短繊維を得た。この短繊維を用い、実施例１１と同様にして湿式不織布の得た。この不織布の剛軟度は３８ｍｍ、不織布地合いはレベル２であった。
【００５６】
［実施例１２］
カット長を５ｍｍから５１ｍｍに変更した以外は、実施例３と同様にして短繊維を得た。この短繊維をローラー・カードに通しカード・ウェブを得た。この際、カード通過性は良好であった。このウェブを積層して目付５０ｇ／ｍ２とし、実施例３と同様にして熱風で熱接着させて、カード法熱接着不織布を得た。この不織布の剛軟度は５８ｍｍ、不織布地合いはレベル１であった。
【００５７】
［実施例１３］
カット長を５ｍｍから５１ｍｍに変更した以外は、実施例１０と同様にして短繊維を得た。この短繊維を用い、実施例１２と同様にして、カード法熱接着不織布を得た。この際、カード通過性は良好であった。この不織布の剛軟度は５１ｍｍ、不織布地合いはレベル１であった。
【００５８】
【発明の効果】
本発明によれば、柔軟な風合と均一な地合いを有する不織布が得られるポリエステル系短繊維の提供することができる。また、本発明によれば、地合いが均一なだけでなく、従来にない柔軟性に優れた不織布を提供することができる。特に、エアレイド法でウェブが成型されている不織布は、未開繊が極めて少なく地合の均一性においても格段に優れており高品質のものである。したがって、本発明は、従来のポリエステル系短繊維からなる不織布の用途を広げるものであり、その工業的価値が極めて高いものである。